(57)【要約】【課題】使用開始の時点から、低い摩擦係数と高い耐摩耗性の両方を示す非晶質炭素系皮膜を提供する。【解決手段】本発明の非晶質炭素系皮膜は、酸素と結合した金属元素（好ましくは、Ｓｉ、Ｔｉ、ＡｌおよびＺｒよりなる群から選択される１種以上の元素）を有する点に特徴がある。前記金属元素としてＳｉを含む場合、炭素、Ｓｉおよび酸素の合計量を１００原子％としたときに、Ｓｉ含有量は３．０原子％以上２０原子％以下、かつＳｉ含有量に対する酸素含有量の割合は０．２以上２．０以下、かつ炭素含有量は６０原子％以上を満たすことが好ましい。【選択図】なし【特許請求の範囲】
【請求項１】
酸素と結合した金属元素を有することを特徴とする非晶質炭素系皮膜。
【請求項２】
前記金属元素として、Ｓｉ、Ｔｉ、ＡｌおよびＺｒよりなる群から選択される１種以上の元素を含む請求項１に記載の非晶質炭素系皮膜。
【請求項３】
前記金属元素としてＳｉを含み、
炭素、Ｓｉおよび酸素の合計量を１００原子％としたときに、
Ｓｉ含有量は３．０原子％以上２０原子％以下、かつ
Ｓｉ含有量に対する酸素含有量の割合は０．２以上２．０以下、かつ
炭素含有量は６０原子％以上である請求項２に記載の非晶質炭素系皮膜。
【請求項４】
前記金属元素としてＴｉを含み、
炭素、Ｔｉおよび酸素の合計を１００原子％としたときに、
Ｔｉ含有量は３．０原子％以上２０原子％以下、かつ
Ｔｉ含有量に対する酸素含有量の割合は０．２以上２．０以下、かつ
炭素含有量は６０原子％以上である請求項２または３に記載の非晶質炭素系皮膜。
【請求項５】
請求項１〜４のいずれかに記載の非晶質炭素系皮膜の製造方法であって、
カーボンを基材上に堆積させつつ、酸素と結合した金属元素を基材上に堆積させることを特徴とする非晶質炭素系皮膜の製造方法。
【請求項６】
前記カーボンの堆積は、以下の（１）および／または（２）の方法で行い、
（１）炭化水素ガスを原料として得られたカーボンを基材上に堆積させる。
（２）カーボンターゲットから蒸発させたカーボンを基材上に堆積させる。
かつ、前記酸素と結合した金属元素の堆積は、以下の（３）および／または（４）の方法で行う請求項５に記載の製造方法。
（３）ガスで供給した金属元素と酸素を基材上に堆積させる。
（４）金属酸化物ターゲットから蒸発させた金属酸化物を基材上に堆積させる。
【請求項７】
前記（１）炭化水素ガスを原料として得られたカーボンを基材上に堆積させつつ、前記（３）ガスで供給した金属元素と酸素を基材上に堆積させて、非晶質炭素系皮膜を形成する請求項６に記載の製造方法。
【請求項８】
前記（１）炭化水素ガスを原料として得られたカーボンを基材上に堆積させつつ、前記（４）金属酸化物ターゲットから蒸発させた金属酸化物を基材上に堆積させて、非晶質炭素系皮膜を形成する請求項６に記載の製造方法。
【請求項９】
前記（２）カーボンターゲットから蒸発させたカーボンを基材上に堆積させつつ、前記（４）金属酸化物ターゲットから蒸発させた金属酸化物を基材上に堆積させて、非晶質炭素系皮膜を形成する請求項６に記載の製造方法。
【請求項１０】
請求項１〜４のいずれかに記載の非晶質炭素系皮膜が最表面に被覆された非晶質炭素系皮膜被覆部材。
【発明の詳細な説明】
【技術分野】
【０００１】
本発明は、非晶質炭素系皮膜およびその製造方法に関するものである。特には、低摩擦係数を示すと共に耐摩耗性に優れた非晶質炭素系皮膜とその製造方法に関するものである。
【背景技術】
【０００２】
自動車部品、機械部品、精密金型、切削工具類など、特に耐摩耗性が求められる部材の表面には、耐摩耗性に優れた非晶質炭素（ダイヤモンドライクカーボン、ＤＬＣともいう）膜を形成することが行われている。ＤＬＣ膜は、一般に炭素を主体とし、不可避的に水素、アルゴン、ネオン等が含まれる。
【０００３】
このＤＬＣ膜の耐摩耗性を高めるべく、該ＤＬＣ膜に更に元素を加えることが提案されている。例えば特許文献１には、「シリコンをダイヤモンド状炭素に対して１０重量％〜８０重量％の割合で含むダイヤモンド状炭素薄膜」が提案されている。このダイヤモンド状炭素薄膜をクラッチプレート上に形成することによって、該クラッチプレートの耐摩耗性が向上することが示されている。また非特許文献１は、「無添加鉱油中におけるＤＬＣ−Ｓｉ膜の低摩擦機構」に関して記載されている。具体的には、無添加鉱油中でＳｉ添加ＤＬＣ膜を摺動させたときに摩擦係数が低減するメカニズムとして、Ｓｉ−ＯＨ基の結合が摺動面に形成され、さらにその表面上に吸着水膜が存在するため、摩擦係数が低減することが示されている。更に特許文献２には、シリコンと酸素を含むダイアモンド類似ナノ複合材ネットワークを形成することによって、相対湿度が５０〜９０％の空気中あるいは水中で使用した場合に、摩擦係数が低減することが開示されている。
【先行技術文献】
【特許文献】
【０００４】
【特許文献１】特開２００７−１１３７８８号公報
【特許文献２】特許第４４３９５９４号公報
【非特許文献】
【０００５】
【非特許文献１】トライボロジスト，第５４巻，第１号，ｐ４０−４７
【発明の概要】
【発明が解決しようとする課題】
【０００６】
上記非特許文献１や特許文献１の技術では、摺動面に吸着水膜が形成されて優れた耐摩耗性を示す良好な状態となるまでに一定の摺動が必要であり時間を要する。よって使用開始の時点から優れた特性を発揮することが求められている。また特許文献２では、シリコンと酸素を含むダイアモンド類似ナノ複合材ネットワークを形成する必要があり、複雑な結晶構造を形成させる必要がある。更に特許文献２に開示の皮膜は、炭素量が少なく水素量が比較的多いため、硬度が低く、耐摩耗性が十分とは言い難い。
【０００７】
本発明は上記の様な事情に着目してなされたものであって、その目的は、複雑な結晶構造を形成せずに、また種々の環境において良好な状態となるまでに時間を要することなく使用開始の時点から、低い摩擦係数と高い耐摩耗性の両方を示す非晶質炭素系皮膜の実現と、該非晶質炭素系皮膜を効率よく製造するための方法を確立することにある。
【課題を解決するための手段】
【０００８】
上記課題を解決し得た本発明の非晶質炭素系皮膜は、酸素と結合した金属元素を有するところに特徴を有する。
【０００９】
前記金属元素は、Ｓｉ、Ｔｉ、ＡｌおよびＺｒよりなる群から選択される１種以上の元素を含むことが好ましい。
【００１０】
前記金属元素としてＳｉを含み、炭素、Ｓｉおよび酸素の合計量を１００原子％としたときに、Ｓｉ含有量は３．０原子％以上２０原子％以下、かつＳｉ含有量に対する酸素含有量の割合は０．２以上２．０以下、かつ炭素含有量は６０原子％以上であることが好ましい。
【００１１】
また、前記金属元素としてＴｉを含み、炭素、Ｔｉおよび酸素の合計を１００原子％としたときに、Ｔｉ含有量は３．０原子％以上２０原子％以下、かつＴｉ含有量に対する酸素含有量の割合は０．２以上２．０以下、かつ炭素含有量は６０原子％以上であることが好ましい。
【００１２】
本発明は、前記非晶質炭素系皮膜の製造方法も含むものである。該製造方法は、カーボンを基材上に堆積させつつ、酸素と結合した金属元素を基材上に堆積させるところに特徴を有する。
【００１３】
前記カーボンの堆積は、以下の（１）および／または（２）によって行い、
（１）炭化水素ガスを原料として得られたカーボンを基材上に堆積させる。
（２）カーボンターゲットから蒸発させたカーボンを基材上に堆積させる。
かつ、前記酸素と結合した金属元素の堆積は、以下の（３）および／または（４）によって行うことが好ましい。
（３）ガスで供給した金属元素と酸素を基材上に堆積させる。
（４）金属酸化物ターゲットから蒸発させた金属酸化物を基材上に堆積させる。
【００１４】
より好ましい製造方法として、下記（Ａ）〜（Ｃ）の方法が挙げられる。
（Ａ）前記（１）炭化水素ガスを原料として得られたカーボンを基材上に堆積させつつ、前記（３）ガスで供給した金属元素と酸素を基材上に堆積させて、非晶質炭素系皮膜を形成する方法。
（Ｂ）前記（１）炭化水素ガスを原料として得られたカーボンを基材上に堆積させつつ、前記（４）金属酸化物ターゲットから蒸発させた金属酸化物を基材上に堆積させて、非晶質炭素系皮膜を形成する方法。
（Ｃ）前記（２）カーボンターゲットから蒸発させたカーボンを基材上に堆積させつつ、前記（４）金属酸化物ターゲットから蒸発させた金属酸化物を基材上に堆積させて、非晶質炭素系皮膜を形成する方法。
【００１５】
本発明には、前記非晶質炭素系皮膜が最表面に被覆された非晶質炭素系皮膜被覆部材も含まれる。
【発明の効果】
【００１６】
従来の技術では耐摩耗性を得るためのなじみ運転時間が必要だが、本発明の非晶質炭素系皮膜では、より短時間で低摩擦係数かつ耐摩耗性を両立でき、ほぼ使用開始の時点から、低い摩擦係数と高い耐摩耗性の両方を発揮する。また本発明の製造方法によれば、該非晶質炭素系皮膜を効率良く製造することができる。よって、本発明の非晶質炭素系皮膜を自動車部材等の表面に形成すれば、ほぼ使用開始の時点から耐摩耗性に優れた自動車部材等を提供することができる。
【図面の簡単な説明】
【００１７】
【図１】図１はＳｉと酸素を含む試料の狭域光電子スペクトルにおけるＯ１ｓスペクトルを示す。
【図２】図２はＴｉと酸素を含む試料の狭域光電子スペクトルにおけるＯ１ｓスペクトルを示す。
【図３】図３はＸ線回折による構造解析結果の一例を示す図である。
【発明を実施するための形態】
【００１８】
本発明者らは、ほぼ使用開始の時点から、低い摩擦係数と高い耐摩耗性の両方を示す非晶質炭素系皮膜を実現すべく鋭意研究を重ねた。その結果、酸素と結合した金属元素を有する非晶質炭素系皮膜とすればよいことを見い出し本発明を完成した（尚、以下では、金属元素と酸素を含まない従来の非晶質炭素皮膜を「従来のＤＬＣ膜」または単に「ＤＬＣ膜」という）。上記酸素と金属元素との結合は、後述する実施例に示す通り、例えばＸＰＳ（Ｘ線光電子分光法）により簡便に測定し、確認することができる。
【００１９】
本発明において上記金属元素とは、金属元素（周期表の、水素を除く第１族元素、第２〜１２族元素、第１３族元素におけるＡｌからＴｌ、第１４族元素におけるＧｅからＰｂ、第１５族元素におけるＳｂとＢｉ、および第１６族元素におけるＰｏ）に加えて、半金属元素といわれるＳｉを含む意味である。
【００２０】
前記金属元素には、酸化物を形成し易い元素（元素Ｘ）として、Ｔｉ、Ｃｒ、Ｎｂ、Ｔａ、Ａｌ、Ｓｉ、およびＺｒよりなる群から選択される１種以上の元素が含まれることが好ましい。前記金属元素は、前記元素Ｘのみからなる場合の他、元素Ｘと元素Ｘ以外の元素との組み合わせでもよいが、より好ましくは前記元素Ｘのみからなる場合である。
【００２１】
前記元素Ｘとして、酸化物をより形成し易いとの観点からは、Ｓｉ、Ｔｉ、Ａｌ、およびＺｒよりなる群から選択される１種以上の元素がより好ましい。上記Ｓｉ、Ｔｉ、Ａｌ、およびＺｒは、Ｃとも結合しやすいことから、非晶質カーボン中に均一に分散しやすく、上記元素が皮膜中に局所的に析出しない点からもより好ましい。前記金属元素として、特にはＳｉおよび／またはＴｉが含まれていることが好ましい。
【００２２】
金属元素としてＳｉを含み、皮膜中に酸素と結合したＳｉが存在すれば、Ｓｉ−ＯＨ基結合の生成を加速させることができ、結果として低摩擦係数を実現することができる。
【００２３】
該効果を有効に発揮させるには、皮膜に含まれる炭素、Ｓｉおよび酸素の合計を１００原子％としたときに、Ｓｉ含有量が３．０原子％以上２０原子％以下であり、かつＳｉ含有量に対する酸素含有量の割合（Ｏ／Ｓｉ）が０．２以上２．０以下を満たすようにするのがよい。
【００２４】
上記Ｓｉ含有量が３．０原子％未満であると、従来のＤＬＣ膜と特性が変わらない。よって、上記Ｓｉ含有量は３．０原子％以上とすることが好ましく、より好ましくは５原子％以上である。一方、上記Ｓｉ含有量が２０原子％を超えると、金属元素の影響が大きくなる。具体的にはＳｉ−Ｏ−Ｃ結合が増加して、非晶質カーボンが本来示す高硬度が十分に発揮されず、硬度が大きく低下して耐摩耗性の劣化が顕著になる。よって、耐摩耗性確保の観点から、上記Ｓｉ含有量は２０原子％以下であることが好ましく、より好ましくは１７原子％以下である。
【００２５】
更に、Ｓｉ含有量に対する酸素含有量の割合（Ｏ／Ｓｉ）が０．２よりも小さい場合、即ち、Ｓｉ含有量に対して酸素含有量が少ない場合、形成されるＳｉ−ＯＨ結合が少なくなり、摩擦係数低減効果が小さくなる。よって上記Ｏ／Ｓｉは、０．２以上であることが好ましい。より好ましくは０．５以上である。一方上記Ｏ／Ｓｉが２．０よりも多い場合、即ち、Ｓｉ含有量に対して酸素含有量が過剰である場合、皮膜が酸化物的な挙動を示し、この場合も摩擦係数低減効果が十分得られにくくなる。よって、Ｏ／Ｓｉは２．０以下とすることが好ましい。より好ましくは１．７以下である。
【００２６】
また金属元素としてＴｉを含み、皮膜中に酸素と結合したＴｉが存在すれば、Ｔｉ−ＯＨ基結合の生成を加速させることができ、結果として、低摩擦係数を実現することができる。
【００２７】
該効果を有効に発揮させるには、皮膜に含まれる炭素、Ｔｉおよび酸素の合計を１００原子％としたときに、Ｔｉ含有量が３．０原子％以上２０原子％以下であり、かつＴｉ含有量に対する酸素含有量の割合（Ｏ／Ｔｉ）が０．２以上２．０以下を満たすようにするのがよい。
【００２８】
上記Ｔｉ含有量が３．０原子％未満であると、従来のＤＬＣ膜と特性が変わらない。よって、上記Ｔｉ含有量は３．０原子％以上とすることが好ましく、より好ましくは５原子％以上である。一方、上記Ｔｉ含有量が２０原子％を超えると、金属元素の影響が大きくなる。具体的にはＴｉ−Ｏ−Ｃ結合が増加して、非晶質カーボンが本来示す高硬度が十分に発揮されず、硬度が大きく低下して耐摩耗性の劣化が顕著になる。よって、耐摩耗性確保の観点から、上記Ｔｉ含有量は２０原子％以下であることが好ましく、より好ましくは１７原子％以下である。
【００２９】
更に、Ｔｉ含有量に対する酸素含有量の割合（Ｏ／Ｔｉ）が０．２よりも小さい場合、即ち、Ｔｉ含有量に対して酸素含有量が少ない場合、形成されるＴｉ−ＯＨ結合が少なくなり、摩擦係数低減効果が小さくなる。よって上記Ｏ／Ｔｉは、０．２以上であることが好ましい。より好ましくは０．５以上である。一方上記Ｏ／Ｔｉが２．０よりも多い場合、即ち、Ｔｉ含有量に対して酸素含有量が過剰である場合、皮膜が酸化物的な挙動を示し、この場合も摩擦係数低減効果が十分得られにくくなる。よって、Ｏ／Ｔｉは２．０以下とすることが好ましい。より好ましくは１．７以下である。
【００３０】
尚、いずれの金属元素を用いる場合にも、炭素、金属元素（例えば上記ＳｉやＴｉ）および酸素の合計を１００原子％としたときに、炭素含有量は６０原子％以上であることが好ましい。炭素含有量が６０原子％よりも少ない場合、皮膜に占める非晶質カーボン成分が少なくなり摩擦係数が高まりやすい。前記炭素含有量は、より好ましくは６５原子％以上である。
【００３１】
尚、上記金属元素の含有量は、炭素、金属元素および酸素の合計量を１００原子％として算出しているが、本発明の非晶質炭素系皮膜には、上記炭素、金属元素および酸素以外に、不可避的に水素、アルゴンガス、ネオン等も含まれる。
【００３２】
また、本発明の非晶質炭素系皮膜は、従来のＤＬＣ膜と同様に、アモルファス（非晶質）構造を示すものである。アモルファス構造とすることで、低い摩擦係数と優れた耐摩耗性を両立できる。アモルファス構造であることの確認は、後述する実施例に示す通り、Ｘ線回折（ＸＲＤ）測定で行うことができる。このＸ線回折測定は、結晶構造を同定するために一般的に用いられる方法であり、θ−２θ法によって基材と水平方向に存在する結晶構造を解析することができる。アモルファス構造の場合、結晶性のピークは観察されないことから、本発明ではこの方法を、アモルファス構造の形成有無を簡便に確認する手法として用いた。尚、上記θ−２θ法で、基材−下地層−最表層（本発明の非晶質炭素系皮膜）の積層薄膜を測定する場合、解析結果には基材や下地層の影響が出るが、あらかじめ基材や下地層の情報が得られていれば、この基材や下地層と最表層（本発明の非晶質炭素系皮膜）との識別は可能である。
【００３３】
非晶質炭素系皮膜の膜厚は特に限定されないが、薄すぎると、摺動初期のなじみ過程における初期摩耗で上記皮膜が消失し、基材が露出し焼き付きが生じ易くなる。よって、非晶質炭素系皮膜の膜厚は０．２μｍ以上とすることが好ましい。より好ましくは０．５μｍ以上である。一方、前記膜厚が厚すぎると皮膜が剥離しやすくなる。よって前記膜厚は１０μｍ以下とすることが好ましく、より好ましくは５μｍ以下である。
【００３４】
次に、本発明の非晶質炭素系皮膜の製造方法について述べる。
【００３５】
本発明の非晶質炭素系皮膜は、カーボンを基材上に堆積させつつ、酸素と結合した金属元素を基材上に堆積させることによって得ることができる。
【００３６】
具体的には、前記カーボンの堆積は、以下の（１）および／または（２）の方法で行うことができ、前記酸素と結合した金属元素の堆積は、以下の（３）および／または（４）の方法で行うことができる。
（１）炭化水素ガスを原料として得られたカーボンを基材上に堆積させる。
（２）カーボンターゲットから蒸発させたカーボンを基材上に堆積させる。
（３）ガスで供給した金属元素と酸素を基材上に堆積させる。
（４）金属酸化物ターゲットから蒸発させた金属酸化物を基材上に堆積させる。
【００３７】
前記（１）の場合、前記炭化水素ガスとして、炭素成分を多く含む、例えばＣ2Ｈ2（アセチレン）、ＣＨ4（メタン）、Ｃ2Ｈ4（エチレン）、Ｃ6Ｈ6（ベンゼン）、Ｃ6Ｈ7（トルエン）、イソブチレンなどを使用することができる。前記（１）の方法でカーボンの堆積を行うと共に、前記（３）の方法で酸素と結合した金属元素の堆積を行う場合、原料ガスとして、前記炭化水素ガスと、金属元素と酸素の供給ガスとの混合ガスを用いることができる。
【００３８】
前記（２）の場合、ターゲットとして、カーボンターゲットを用いる。該ターゲットを取り付ける蒸発源として、蒸発の方式別にスパッタ蒸発源、アーク蒸発源、および加熱蒸発源のうちの１以上を用いることができる。
【００３９】
前記（３）の場合、金属元素と酸素の供給ガスとして、金属元素と酸素の結合を有する化合物を気化させたものが挙げられる。該化合物として、金属アルコキシド、金属フェノレート、および金属のオキソ酸塩よりなる群から選択される１以上の化合物が挙げられる。前記金属アルコキシドとして、例えばＨＭＤＳＯ（Ｈｅｘａｍｅｔｈｙｌ  ｄｉｓｉｌｏｘａｎｅ）、ＴＭＯＳ（Ｔｅｔｒａｍｅｔｈｙｌ  ｏｒｔｈｏｓｉｌｉｃａｔｅ）、ＴＥＯＳ（Ｔｅｔｒａｅｔｈｙｌ  ｏｒｔｈｏｓｉｌｉｃａｔｅ）、ＴＴＩＰ（Ｔｉｔａｎｉｕｍ  ｔｅｔｒａｉｓｏｐｒｏｐｏｘｉｄｅ）、Ｔｉｔａｎｉｕｍ（ＩＶ）ｅｔｈｏｘｉｄｅ、Ｔｉｔａｎｉｕｍ（ＩＶ）ｎ−ｐｒｏｐｏｘｉｄｅ、Ａｌｕｍｉｎｕｍ  ｔｒｉｉｓｏｐｒｏｐｏｘｉｄｅ等が挙げられる。前記金属フェノレートとして、例えばＡｌｕｍｉｎｕｍ  ｔｒｉｓ（４−ｍｅｔｈｙｌｐｈｅｎｏｌａｔｅ）が挙げられる。また金属のオキソ酸塩として、例えばＡｌｕｍｉｎｉｕｍ ｐｅｒｃｈｌｏｒａｔｅ ｎｏｎａｈｙｄｒａｔｅ、Ａｍｍｏｎｉｕｍ ｚｉｒｃｏｎｙｌ ｃａｒｂｏｎａｔｅ、Ｚｉｒｃｏｎｉｕｍ ａｃｒｙｌａｔｅ等が挙げられる。
【００４０】
前記（４）の場合、金属酸化物ターゲットとして、添加させる金属元素の酸化物を用いることが有効である。例えばＳｉＯ2、ＳｉＯ、ＳｉＯx、ＴｉＯ2、ＴｉＯ、ＴｉＯx、Ａｌ2Ｏ3、ＡｌＯx、ＺｎＯなどが挙げられる。蒸発源は、蒸発の方式別にスパッタ蒸発源、アーク蒸発源、および加熱蒸発源のうちの１以上を用いることができる。
【００４１】
尚、酸素と結合した金属元素の堆積方法として、前記（３）や（４）の方法以外に、金属元素と酸素の供給ガスとして、酸素を含まない金属含有ガスと、酸素ガスとを用い、酸素を含まない金属含有ガス中の金属と酸素とを反応させて、酸素と結合した金属元素を基材上に堆積させることが挙げられる。例えば、金属元素としてＳｉを含む非晶質炭素系皮膜を形成する場合、酸素を含まないＴＭＳ（Ｔｅｔｒａｍｅｔｈｙｌｓｉｌａｎｅ：Ｓｉ（ＣＨ３）４）ガスと酸素ガスの混合ガス中でＣＶＤ処理を行うことが挙げられる。しかし、この方法ではＳｉ−Ｏ結合が形成されにくい。
【００４２】
また酸素と結合した金属元素の堆積方法として、ガスで供給した酸素と金属ターゲットから蒸発させた金属とを基材上に堆積させる方法も挙げられる。例えば、ＳｉターゲットやＴｉターゲットを用い酸素ガス中で成膜する方法もあるが、該方法でもＳｉ−ＯやＴｉ−Ｏの結合が形成されにくい。加えて、単独で供給した酸素ガスは、炭化水素ガス中の炭素やカーボンターゲットから蒸発させた炭素と反応し、一酸化炭素や二酸化炭素として皮膜から脱離する可能性がある。また上記酸素ガスを用いると、Ｃ＝Ｏ結合、Ｃ−Ｏ−Ｃ結合、Ｃ−Ｏ−Ｈ結合など非晶質炭素系皮膜として意図しない構造が形成され、皮膜の特性が劣化する可能性もある。
【００４３】
よって、酸素と結合した金属元素の堆積方法として、金属−酸素間の結合があらかじめ形成された原料ガスや蒸発材料を用いる前記（３）や（４）の方法を採用することが好ましい。
【００４４】
本発明の非晶質炭素系皮膜を得るためのより好ましい方法として、下記（Ａ）〜（Ｃ）の方法が挙げられる。
【００４５】
（Ａ）前記（１）＋前記（３）
ＣＶＤ法で、炭化水素ガスを原料として得られたカーボンを基材上に堆積させつつ、ガスで供給した金属元素と酸素を基材上に堆積させて、非晶質炭素系皮膜を形成する方法。
【００４６】
この（Ａ）の方法の場合、原料ガスとして、前記炭化水素ガスと、前記金属元素と酸素の供給ガスとの混合ガスを用いる。前記炭化水素ガス、前記金属元素と酸素の供給ガスとして、それぞれ上述したものを用いることができる。
【００４７】
前記混合ガスに占める前記金属元素と酸素の供給ガスの割合は、［炭化水素ガス（アセチレン、メタンなど）＋金属元素と酸素の供給ガス＋（必要に応じて更にアルゴンガス）］の混合ガスに対する流量比で２〜４０％の範囲内とすることが好ましい。
【００４８】
原料ガスにアルゴンガスを混入させてもよい。該アルゴンガスを含む混合ガスを用いて成膜することにより、皮膜の硬度をより高めて耐摩耗性を更に向上させることができる。この効果を得るには、［炭化水素ガス（アセチレン、メタンなど）＋金属元素と酸素の供給ガス＋アルゴンガス］の混合ガスに対するアルゴンガスの流量比を、２〜４０％の範囲内とすることが好ましい。
【００４９】
前記ＣＶＤ法として、熱ＣＶＤ法、ＤＣプラズマＣＶＤ法、ＤＣパルスプラズマＣＶＤ法、ＡＣプラズマＣＶＤ法のいずれの方法でも作製できる。この中でも、生産性の観点から安定して成膜できるプラズマＣＶＤ方式（即ち、ＤＣプラズマＣＶＤ法、ＤＣパルスプラズマＣＶＤ法、ＡＣプラズマＣＶＤ法）が好ましい。
【００５０】
この（Ａ）の方法では、成膜条件として、例えば基板温度：室温〜４００℃、全ガス圧：１．０〜１０Ｐａ、前記混合ガスにおける金属元素と酸素の供給ガスの体積比率（流量比）：上述の通り２〜４０％、負バイアス電圧：５００〜１６００Ｖ（ＤＣ方式）、正負バイアス電圧：５００〜１６００Ｖ（ＡＣ方式）とすることが挙げられる。
【００５１】
（Ｂ）前記（１）＋前記（４）
ＣＶＤ法で炭化水素ガスを原料として得られたカーボンを基材上に堆積させつつ、ＰＶＤ法で金属酸化物ターゲットから蒸発させた金属酸化物を基材上に堆積させて、非晶質炭素系皮膜を形成する方法。
【００５２】
前記炭化水素ガス、前記金属酸化物ターゲットとして、それぞれ上述したものを用いることができる。また、前記金属酸化物ターゲットを取り付ける蒸発源として上述したものを用いることができる。
【００５３】
前記ＣＶＤ法として、熱ＣＶＤ法、ＤＣプラズマＣＶＤ法、ＤＣパルスプラズマＣＶＤ法、ＡＣプラズマＣＶＤ法のいずれの方法でも作製できるが、生産性の観点から安定して成膜できるプラズマＣＶＤ方式（即ち、ＤＣプラズマＣＶＤ法、ＤＣパルスプラズマＣＶＤ法、ＡＣプラズマＣＶＤ法）が好ましい。
【００５４】
前記（Ｂ）の方法では、ＰＶＤ法で金属酸化物ターゲットから金属酸化物を蒸発させることによって、酸素と結合した金属元素を基材上に堆積させる。前記ＰＶＤ法として、アークイオンプレーティング（ＡＩＰ）、スパッタ（アンバランストマグネトロンスパッタ（ＵＢＭＳ）を含む）等の方法を用いることができる。
【００５５】
前記（Ｂ）の方法では、成膜条件として、例えば基板温度：室温〜４００℃、全ガス圧：０．５〜５Ｐａ、負バイアス電圧：１００〜１６００Ｖ（ＤＣ方式）、正負バイアス電圧：１００〜１６００Ｖ（ＡＣ方式）とし、ＵＢＭＳ成膜条件として、ターゲット電力：０．１〜２．０ｋＷ、ＡＩＰ成膜条件としてアーク電流：５０〜２００Ａとすることが挙げられる。
【００５６】
（Ｃ）前記（２）＋前記（４）
ＰＶＤ法で、カーボンターゲットから蒸発させたカーボンを基材上に堆積させつつ、金属酸化物ターゲットから蒸発させた金属酸化物を基材上に堆積させて、非晶質炭素系皮膜を形成する方法。
【００５７】
前記金属酸化物ターゲットとして、上述したものを用いることができる。また、前記カーボンターゲットや前記金属酸化物ターゲットを取り付ける蒸発源として上述したものを用いることができる。
【００５８】
成膜時にはＡｒ、Ｎｅなどの不活性ガスを用いてもよく、さらに炭素成分を多く含む炭化水素ガスを使用して炭素成分の成膜速度を上げることも可能である。前記炭化水素ガスとして、前記（１）で使用するガスを用いることができる。
【００５９】
前記ＰＶＤ法として、アークイオンプレーティング（ＡＩＰ）、スパッタ（アンバランストマグネトロンスパッタ（ＵＢＭＳ）を含む）等の方法を用いることができる。
【００６０】
この（Ｃ）の方法では、成膜条件として、例えば基板温度：室温〜４００℃、全ガス圧：０．５〜５Ｐａ、ＵＢＭＳ成膜条件として、カーボンターゲットへの供給電力：０．１〜２．５ｋＷ、金属酸化物ターゲットへの供給電力：０．１〜２．０ｋＷとすることが挙げられる。ＡＩＰ成膜条件としてアーク電流：５０〜２００Ａ、また雰囲気ガスとして、不活性ガス＋炭化水素ガスの混合ガスを用いる場合には、前記混合ガスにおける炭化水素ガスの体積比率：０〜２０％とすることが挙げられる。
【００６１】
本発明の非晶質炭素系皮膜は、自動車部品、機械部品、精密金型、切削工具類などの部材の最表面であって、少なくとも低摩擦係数や優れた耐摩耗性の要求される箇所に被覆されていれば、効果が存分に発揮されるので好ましい。
【００６２】
本発明の非晶質炭素系皮膜が被覆された部材は、基材の直上に本発明の非晶質炭素系皮膜が形成されたものの他、基材と本発明の非晶質炭素系皮膜との間に、下地層として密着強化層を設け、基材と本発明の非晶質炭素系皮膜との密着性を確保してもよい。上記下地層は、例えばＡｌ、Ｎｂ、Ｔｉ、Ｓｉ、Ｃｒ、ＭｏおよびＷよりなる群から選択される１種以上の元素からなる金属層や、該元素とＣとの炭化物層などの、単層構造または多層構造のものが挙げられる。また下地層は、基材から本発明の非晶質炭素系皮膜（表層側）に向かうにつれてカーボン組成が多くなる組成傾斜構造を有していてもよい。該下地層の膜厚は、例えば０．１〜２．０μｍの範囲とすることができる。
【００６３】
前記基材は、部材の種類に応じて適宜決定される。該基材として例えば、鉄系合金、超硬合金、チタン系合金、アルミ系合金、銅系合金、ガラス、アルミナなどのセラミックス、Ｓｉ、樹脂材料等を用いることができる。前記鉄系合金としては、例えば機械構造用炭素鋼、構造用合金鋼、工具鋼、軸受鋼、ステンレス鋼などが挙げられる。
【実施例】
【００６４】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００６５】
神戸製鋼社製アンバランストマグネトロンスパッタ（ＵＢＭ２０２）装置を用いて成膜を行った。基板は、皮膜の構造解析用、摺動試験用および硬度測定用として、表面を鏡面研磨した超硬合金（ＵＴｉ２０ｔ：三菱マテリアル）を用い、膜厚確認用としてＳｉ（１００）ウエハを用いた。摺動試験用試料の場合、前記基材と該非晶質炭素系皮膜との密着性を高めるために、非晶質炭素系皮膜の形成に先立ち、ＷＣ−Ｃ傾斜構造を有する下地層（ＷＣ／ＷＣ−Ｃ膜）を、下記の通り基材の直上に形成した。
【００６６】
基材を装置内に導入後１×１０-3Ｐａ以下に排気した後に、（摺動試験用試料の場合のみ）下地層、非晶質炭素系皮膜を下記の通り順次形成した。
【００６７】
下地層の形成は次のようにして行った。原料ガスとしてアルゴンガスと炭化水素ガス（ＣＨ４、Ｃ２Ｈ２）の混合ガスをチャンバー内に導入し、超硬合金ターゲット（株式会社アライドマテリアル製）を用い、ＰＶＤ法（具体的にはＵＢＭＳ法）で形成した。成膜時のガス圧は０．６Ｐａ、成膜時の基板印加バイアスは−１００Ｖで一定とした。下地層の形成は、まずＷＣ（タングステンカーバイド）を形成し、次いで、成膜時の混合ガスにおけるアルゴンガスと炭化水素ガスの比を変化させることにより、非晶質炭素系皮膜に向かうにつれてＣ量が増加しＷ量が減少する組成傾斜構造を有する下地層（ＷＣ／ＷＣ−Ｃ膜）を形成した。
【００６８】
次いで非晶質炭素系皮膜を形成した。原料ガスとして、炭化水素ガス（ＣＨ4、Ｃ2Ｈ2）；金属元素と酸素の供給ガスとして、ＨＭＤＳＯ、ＴＴＩＰ、ＴＭＳ；一部の試料では更にアルゴンガス（Ａｒ）；を用い、表１に示す通りこれらの混合ガスをチャンバー内に導入した。前記金属元素と酸素の供給ガスは、全ガスに対して流量比で０．５〜３０％の割合とした。また、表１のＮｏ．７では、（Ｃ2Ｈ2＋ＨＭＤＳＯ＋Ａｒ）の混合ガスに対する流量比で５％のアルゴンガスを含む混合ガス、表１のＮｏ．１６では、（Ｃ2Ｈ2＋ＴＴＩＰ＋Ａｒ）の混合ガスに対する流量比で５％のアルゴンガスを含む混合ガスを用いた。基材温度：室温、混合ガスのガス圧：２Ｐａとし、基板印加バイアスを−９００ＶのパルスＤＣとして、ＣＶＤ法により非晶質炭素系皮膜を形成した。また、前記混合ガス中の金属元素と酸素の供給ガスの比率を変化させることによって、皮膜中の金属元素や酸素の割合を制御した。尚、比較例として、ＰＶＤ法（ＵＢＭＳ法）で、カーボンターゲットを用いてＣＨ４ガス中でＤＬＣ膜を形成した試料も用意した（表１のＮｏ．１）。
【００６９】
下地層と非晶質炭素系皮膜の膜厚の測定は、あらかじめＳｉウエハ上に修正液を塗布し、成膜後、修正液を除去後、基材と皮膜との段差を表面粗さ計によって測定した値を用いた。全ての試料は、下地膜（摺動試験用試料の場合）：０．６μｍ、非晶質炭素系皮膜：１．０μｍ狙いで成膜しており、確認の結果、全ての膜はおおよそ狙い通りの膜厚であることを確認した。
【００７０】
上記の方法で得られた試料を用い、下記の測定・評価も行った。
【００７１】
[皮膜の組成分析]
得られた皮膜の組成分析は、Ｘ線光電子分光分析法（ＸＰＳ）（Ｐｈｙｓｉｃａｌ  Ｅｌｅｃｔｒｏｎｉｃｓ社製  Ｑｕａｎｔｅｒａ  ＳＸＭ  全自動走査型Ｘ線光電子分光装置）を用いて実施した。測定条件として、Ｘ線源は単色化Ａｌ  Ｋα、Ｘ線出力は２５．１Ｗ、Ｘ線ビームサイズはφ１００μｍとした。測定は、Ａｒイオンによるエッチングを行いながら、下地層（摺動試験用試料の場合）または基材が露出するまでの断面プロファイルを測定した。また最表面の汚れと思われる領域を除いた、組成の揺らぎの少ない安定領域の平均値を皮膜の組成とした。
【００７２】
得られた組成から、炭素、Ｓｉおよび酸素の合計を１００原子％としたときのＳｉ含有量（原子％）（表中「Ｓｉ（ａｔ％）と表記」）と、炭素、Ｔｉおよび酸素の合計を１００原子％としたときのＴｉ含有量（原子％）（表中「Ｔｉ（ａｔ％）と表記」）を算出した。また、Ｓｉ含有量に対する酸素含有量の割合（Ｏ／Ｓｉ）、Ｔｉ含有量に対する酸素含有量の割合（Ｏ／Ｔｉ）を求めた。
【００７３】
[酸素結合有無の確認]
金属元素と酸素の結合の有無も、上記皮膜の組成分析と同じ方法で測定し、狭域光電子スペクトルにおけるＯ１ｓスペクトルのピーク位置を検出して確認した。測定は、表面コンタミの影響をなくすため、数十ｎｍ以上Ａｒイオンエッチングした箇所で行った。
【００７４】
図１には、ＳｉとＯを含む試料（Ｓｉ含有量は６．５原子％、酸素含有量は３原子％、表１のＮｏ．５）の狭域光電子スペクトルのＯ１ｓスペクトルを一例として示す。Ｂｉｎｄｉｎｇ  Ｅｎｅｒｇｙが５３３ｅＶ付近に明確なピークを確認できる。これは酸素がＳｉと化合していることを表しており、表１のＮｏ．５では、金属元素であるＳｉが酸化物として存在することを確認できる。
【００７５】
図２には、ＴｉとＯを含む試料（Ｔｉ含有量は１８．９原子％、酸素含有量は２０原子％、表１のＮｏ．１７）の狭域光電子スペクトルのＯ１ｓスペクトルを一例として示す。Ｂｉｎｄｉｎｇ  Ｅｎｅｒｇｙが５３０から５３０ｅＶ付近に明確なピークが確認できる。これは酸素がＴｉと化合していることを表しており、表１のＮｏ．１７では、金属元素であるＴｉが酸化物として存在することを確認できる。
【００７６】
前記図１と前記図２を比較すると、前記図１よりも前記図２の方がピークは明瞭に現れている。これは、図２の金属元素（Ｔｉ）とＯの含有量が図１よりも多いため、結合数が多く強度が強くなったためと考えられる。また、金属元素の種類（Ｓｉ、Ｔｉ）によってピーク位置が若干変化していることもわかる。この様に、金属元素の種類と量により若干の違いはあるものの、ＸＰＳのＯ１ｓピークの有無により、金属元素と酸素の結合の有無を確認することができる。
【００７７】
表１のその他の例も、同様にしてＸＰＳによるＯ１ｓピークの確認を行った。下記の表１に示す通り、酸素を含まない原料ガスで作製した皮膜（Ｎｏ．１、２および２１）は、当然のことながらＯ１ｓピークが確認されなかった。また、酸素を含むガスを用いて形成したが、その量が極めて低い例（Ｎｏ．３、１１、１２および２０）もＯ１ｓピークが観察されなかった。その他の例ではＯ１ｓピークが明確に観察された。
【００７８】
[皮膜のＸ線回折（ＸＲＤ）測定（皮膜の構造が非晶質であることの確認）]
皮膜のＸ線回折測定を行って、皮膜の構造を解析した。Ｘ線回折は、ＲＩＧＡＫＵ社製ＲＩＮＴを用い、θ−２θ法で測定を行った。線源としてＣｕ−Ｋα線を用い、パラメータとして管電圧：２０ｋＶ、管電流：２０ｍＡ、角度範囲２θ＝２０°〜８０°で０．０２°刻みでの測定を実施した。
【００７９】
図３に本測定で得られた結果の一例を示す。（ａ）は、基材−下地層−Ｓｉ含有非晶質炭素系皮膜、（ｂ）は、基材−Ｔｉ含有非晶質炭素系皮膜、（ｃ）は、基材−下地層−Ｔｉ含有非晶質炭素系皮膜の結果を示している。（ａ）〜（ｃ）のいずれも、前記基材は超硬合金基材である。
【００８０】
下地層を有する上記（ａ）と（ｃ）では、２θ＝３８°付近を中心としてブロードなピークが確認できる。これはアモルファスまたは微結晶の下地層が存在することを表している。また、図３の（ａ）〜（ｃ）のいずれにおいてもシャープなピークが見られるが、これは基材の超硬合金の結晶のピークである。図３の（ａ）〜（ｃ）ではいずれも、Ｘ線回折結果として基材と中間層のピークのみが検出されることから、いずれの皮膜も炭素は完全に非晶質（アモルファス）であることがわかる。
【００８１】
尚、本実施例において作製したいずれの皮膜も、結晶性のピークは見られず完全に非晶質（アモルファス）であることを確認した。
【００８２】
[硬度]
表１に示す非晶質炭素系皮膜の硬度は、超硬合金を基材とする試料を用い、ナノインデンテーション法により測定した。測定には、超微小押し込み硬さ試験機（「ＥＮＴ−１１００ａ」、ＥＬＩＯＮＩＸ社製）を用い、ダイヤモンド製のＢｅｒｋｏｖｉｃｈ圧子を用い、測定荷重１０〜１ｍＮのうちの任意の５荷重で測定して負荷−除荷曲線を形成し、硬度を算出した。
【００８３】
[摺動試験]
超硬合金を基材とする試料を用い、下記の条件で摺動試験を行った。摺動試験は、ＣＳＭ社製トライボメーターを用いて往復摺動試験を行った。摺動条件は、相手材：φ６．０ｍｍのＳＵＪ２ボール、荷重：１Ｎ、摺動幅：８ｍｍ、摺動速度：０．１ｍ／ｓ、摺動距離：２００ｍ、室温、ドライ環境とした。
【００８４】
上記摺動試験後に、摩擦係数は、試験装置に付属のソフトウエアにて、正負の値を絶対値に変換した値の平均値を用いた。そして摩擦係数が０．２０以下の場合を低摩擦係数と評価した。また、皮膜の摩耗量は、摺動痕の断面形状を表面粗さ計（ＤＥＫＴＡＫ６Ｍ）にて中央、両端部付近の合計３点計測し、摩耗断面積を算出して、３点の平均値を用いた。そして本実施例では、この摺動試験において平均摩耗断面積が１０μｍ２以下の場合を耐摩耗性に優れると評価した。
【００８５】
これらの結果を表１に示す。
【００８６】
【表１】
2014205894.tif 000002
【００８７】
表１より次のことがわかる。Ｎｏ．１は、ＤＬＣ膜をＰＶＤ法（ＵＢＭＳ法）で形成した比較例である。このＮｏ．１のＤＬＣ膜は、硬度が高く摩擦係数も低めだが、摩耗量が多い。
【００８８】
Ｎｏ．２〜２１はＣＶＤ法で成膜した例である。Ｎｏ．２は、アセチレンガスのみを用いて作製したＤＬＣ膜であり、金属元素と酸素を含んでいない。このＮｏ．２のＤＬＣ膜は、耐摩耗性には優れているが摩擦係数が高い。
【００８９】
Ｎｏ．３〜１１は、金属元素としてＳｉを用いた例である。Ｎｏ．３は、Ｓｉ含有量が十分でないため、上述の通りＳｉと酸素の結合も確認できなかった。よってＮｏ．３の特性は上記Ｎｏ．２（ＤＬＣ膜）とさほど変わらない。Ｎｏ．４〜８は、Ｓｉと酸素の結合を有する本発明の非晶質炭素系皮膜が形成されており、また、該皮膜は好ましい量のＳｉと酸素を含んでいるため、摩擦係数が低くかつ摩耗量も少ない。特にＮｏ．５〜７は、Ｓｉと酸素の含有量がより好ましい範囲にあるため、摩擦係数が十分に低くかつ摩耗量も十分に小さいものとなった。またＮｏ．６とＮｏ．７を比較すると、Ｎｏ．７のように原料ガスにアルゴンガスを混入させることによって、硬度上昇により耐摩耗性が若干向上することが確認された。
【００９０】
Ｎｏ．９は、Ｓｉ含有量が多いため、Ｓｉ−Ｏ−Ｃ結合が増加し硬度が低下して耐摩耗性に劣る結果となった。Ｎｏ．１０は、Ｓｉ含有量に対する酸素含有量の割合が高いため、皮膜が脆くなり摩耗量が大きくなった。Ｎｏ．１１は、Ｓｉ含有量に対する酸素含有量の割合が小さいため、摩擦係数が高くなった。
【００９１】
Ｎｏ．１２〜２０は、金属元素としてＴｉを用いた例である。Ｎｏ．１２は、Ｔｉ含有量が十分でないため、上述の通りＴｉと酸素の結合も確認できなかった。よってＮｏ．１２の特性は上記Ｎｏ．２（ＤＬＣ膜）とさほど変わらない。Ｎｏ．１３〜１７は、Ｔｉと酸素の結合を有する本発明の非晶質炭素系皮膜が形成されており、また、該皮膜は好ましい量のＴｉと酸素を含んでいるため、摩擦係数が低くかつ摩耗量も少ない。特にＮｏ．１４〜１６は、Ｔｉと酸素の含有量がより好ましい範囲にあるため、摩擦係数が十分に低くかつ摩耗量も十分に小さいものとなった。またＮｏ．１５とＮｏ．１６を比較すると、Ｎｏ．１６のように原料ガスにアルゴンガスを混入させることによって、硬度上昇により耐摩耗性が若干向上することが確認された。
【００９２】
Ｎｏ．１８は、Ｔｉ含有量が多いため、Ｔｉ−Ｏ−Ｃ結合が増加し硬度が低下して耐摩耗性に劣る結果となった。Ｎｏ．１９は、Ｔｉ含有量に対する酸素含有量の割合が高いため、皮膜が脆くなり摩耗量が大きくなった。Ｎｏ．２０は、Ｔｉ含有量に対する酸素含有量の割合が小さいため、摩擦係数が高くなった。さらにＮｏ．２１は、酸素を含まないガス種を用いて成膜した例である。このＮｏ．２１では、摩擦係数は低めであるが摩耗量が大きくなった。
【図１】
2014205894.tif 000003
【図２】
2014205894.tif 000004
【図３】
2014205894.tif 000005